질소 기류 하 에서 , 연쇄 이동제 ( II - 1 ) 0 . 77 g ( 2 . 50 mmol ) 과 시클로헥사논 5 . 9 g 을 3 구 플라스크 에 투입 하 고 80 ℃ 에서 가열 했 다 . 이것 에 모노머 ( I - 1 ) 10 . 9 g ( 64 . 0 mmol ) , 모노머 ( I - 2 ) 6 . 0 g ( 25 . 6 mmol ) , 모노머 ( I '- 3 ) 9 . 0 g ( 38 . 4 mmol ) 과 중합 개시제 V - 60 ( 아조 비스 이소부 티 로 니트릴 , Wako Pure Chemical Industries , Ltd . 제품 ) 0 . 41 g ( 2 . 50 mmol ) 을 시클로헥사논 106 g 에 용해 시켜 제조 한 용액 을 6 시간 에 걸쳐 적하 했 다 . 적하 종료 후 , 반응 을 2 시간 동안 80 ℃ 에서 더 진행 시켰 다 . 이 용액 에 중합 개시제 V - 60 ( Wako Pure Chemical Industries , Ltd . 제품 ) 3 . 36 g ( 10 . 2 mmol ) 을 시클로헥사논 20 ㎖ 에 용해 시켜 제조 한 용액 을 80 ℃ 에서 4 시간 동안 적하 하 고 , 상기 계 를 2 시간 더 가열 했 다 . 반응 용액 을 방치 하 여 냉각 한 후 헥산 700 ㎖/ 에틸 아세테이트 300 ㎖ 의 혼합액 에 20 분 에 걸쳐 적하 하 고 , 석출 된 분말 을 여과 로 수집 하 고 , 건조 하 여 산분 해성 수지 ( RA - 16 ) 21 . 4 g 을 얻 었 다 . 얻 어 진 수지 의 중량 평균 분자량 은 표준 폴리스티렌 환산 으로 7 , 300 이 고 , 분산도 ( Mw / Mn ) 는 1 . 24 이 었 다 .